СПОСОБ ПОЛУЧЕНИЯ СТЕКЛЯННОЙ ДЕКОРАТИВНО-ОБЛИЦОВОЧНОЙ ПЛИТКИ
METHOD OF MAKING DECORATIVE-FACING GLASS TILES

Изобретение относится к производству стеклянной декоративно-облицовочной плитки.
Известен способ получения стеклянной декоративно-облицовочной плитки, включающий укладку на под печи слоя термостойкой каолиновой пудры, укладку на него плитки из прозрачного стекла, термообработку при температуре 800-1000°С в течение 5-30 мин с последующим нанесением на нее двух слоев цветной краски (пигмента) [1].
Задача изобретения состоит в упрощении способа получения стеклянной декоративно-облицовочной плитки.
Технический результат достигается тем, что по способу получения стеклянной декоративно-облицовочной плитки, включающему укладку на под печи слоя термостойкой каолиновой пудры, укладку на него плитки из прозрачного стекла, термообработку при температуре 800-1000°С в течение 5-30 мин, нанесение слоя цветного пигмента, слой цветного пигмента толщиной 0,01-0,1 мм наносят на поверхность плитки или ее участки до термообработки, причем перед нанесением слоя цветного пигмента поверхность плитки или ее участки покрывают слоем вазелина толщиной 0,01-0,1 мм.
Для осуществления способа возможно использование готовой плитки из любого прозрачного силикатного стекла. Возможна нарезка листового стекла (отходов стекла) на плитки. Возможно использование любых цветных керамических пигментов.
Способ поясняется следующими примерами.
1. Из листового стекла нарезают плитку нужного размера. Их поверхность покрывают слоем вазелина толщиной 0,1 мм. Затем на поверхность плиток по слою вазелина наносят по всей ее площади слой оксида кобальта толщиной 0,01 мм. Вазелин препятствует смещению цветного пигмента с поверхности стекла. На под печи укладывают сдой термостойкой каолиновой пудры. На слой пудры укладывают в горизонтальном положении стеклянные плитки и проводят их термообработку при температуре 1000°С в течение 5 мин. При нагреве плиток вазелин испаряется, а цветной пигмент взаимодействует с поверхностью стекла, окрашивая ее в синий цвет. Готовую плитку охлаждают вместе с печью до температуры 70°С, после чего плитку извлекают из печи и складируют.
2. Подготавливают стеклянные плитки нужного размера. Участки их поверхности покрывают, например, в виде рисунка слоем вазелина толщиной 0,01 мм. Затем, наносят на покрытые вазелина участки поверхности плиток слой оксида хрома толщиной 0,1 мм. На под печи укладывают слой термостойкой каолиновой пудры. На слой пудры укладывают в горизонтальном положении стеклянные плитки, после чего проводят их термообработку при температуре 800°С в течение 30 мин. При нагреве плиток вазелин испаряется, а цветной пигмент взаимодействует с поверхностью стекла» окрашивая ее в зеленый цвет. Готовую плитку охлаждают вместе с печью до температуры 60°С, после чего плитку извлекают из печи и складируют. Для создания красочного рисунка возможно нанесение на различные участки плитки, покрытые вазелином нескольких цветных пигментов.
Предложенный способ не сложен, позволяет получать стеклянную декоративно-облицовочную плитку, имеющую поверхность или ее часть, окрашенными цветным пигментом, в том числе в виде рисунка.
Источник информации:
1. MD 3603 F1, 2008.